(57)【要約】      （修正有）【課題】高精細な防眩性及び埃の付着を防止する帯電防止性能を安定的に付与し得ると共に、耐擦傷性に優れ、各種ディスプレイに好適に用いられる防眩性帯電防止ハードコートフィルムを提供する。【解決手段】透明プラスチックフィルム１２の表面に、ハードコート層形成材料を用いて形成されたハードコート層１３を有し、かつ前記ハードコート層形成材料が、（Ａ）活性エネルギー線硬化型化合物と、その１００質量部に対して、（Ｂ）シリカ微粒子１〜５０質量部及び（Ｃ）導電性有機高分子化合物１〜３０質量部を含有すると共に、（Ｄ）有機微粒子を含有する防眩性帯電防止ハードコートフィルム１４である。【選択図】図２
2012048099.tif 000002
【特許請求の範囲】
【請求項１】
透明プラスチックフィルムの表面に、ハードコート層形成材料を用いて形成されたハードコート層を有し、かつ前記ハードコート層形成材料が、（Ａ）活性エネルギー線硬化型化合物と、その１００質量部に対して、（Ｂ）シリカ微粒子１〜５０質量部及び（Ｃ）導電性有機高分子化合物１〜３０質量部を含有すると共に、（Ｄ）有機微粒子を含有することを特徴とする防眩性帯電防止ハードコートフィルム。
【請求項２】
（Ｄ）有機微粒子の含有量が、（Ａ）成分１００質量部に対して、１〜１０質量部である請求項１に記載の防眩性帯電防止ハードコートフィルム。
【請求項３】
（Ｂ）シリカ微粒子の平均粒径が１〜１００ｎｍであり、（Ｄ）有機微粒子の平均粒径が１〜１０μｍである請求項１又は２に記載の防眩性帯電防止ハードコートフィルム。
【請求項４】
ハードコート層の表面抵抗率が１×１０13Ω／□以下である請求項１〜３のいずれかに記載の防眩性帯電防止ハードコートフィルム。
【請求項５】
全光線透過率が８５％以上である請求項１〜４のいずれかに記載の防眩性帯電防止ハードコートフィルム。
【請求項６】
像鮮明度の５クシ合計値が２５０以上である請求項１〜５のいずれかに記載の防眩性帯電防止ハードコートフィルム。
【請求項７】
全ヘーズ値−内部ヘーズ値が２％以下である請求項１〜６のいずれかに記載の防眩性帯電防止ハードコートフィルム。
【請求項８】
請求項１〜７のいずれかに記載の防眩性帯電防止ハードコートフィルムを形成した面の反対側の面を偏光子に貼合してなる偏光板。
【発明の詳細な説明】
【技術分野】
【０００１】
本発明は防眩性帯電防止ハードコートフィルム及び偏光板に関する。さらに詳しくは、本発明は高精細な防眩性及び埃の付着を防止する帯電防止性能を安定的に付与し得ると共に、耐擦傷性に優れ、各種ディスプレイに好適に用いられる防眩性帯電防止ハードコートフィルム、及びこの防眩性帯電防止ハードコートフィルムを用いた偏光板に関するものである。
【背景技術】
【０００２】
ブラウン管（ＣＲＴ）や液晶ディスプレイ（ＬＣＤ）、プラズマディスプレイ（ＰＤＰ）などのディスプレイにおいては、画面に外部から光が入射し、この光が反射して表示画像を見難くすることがあり、特に近年ディスプレイの大型化に伴い、上記問題を解決することが、ますます重要な課題となってきている。この問題を解決する手段の一つとして防眩性ハードコート層を有する部材を用いることが挙げられる。そして該防眩性ハードコート層の形成手法は、（１）ハードコート層を形成するための硬化時に物理的手法で表面を粗面化する方法、（２）ハードコート層形成用のハードコート剤にフィラーを混入する方法、（３）ハードコート層形成用のハードコート剤に非相溶な２成分を混入し、それらの相分離を利用した方法、の３種類に大別することができる。これらはいずれも表面に微細凹凸を形成することにより、外光の正反射を抑え、蛍光灯などの外光の写り込みを防止している。これらの中でも（２）のハードコート剤にフィラーを混入する方法が主流である。フィラーとしては元来シリカに代表される無機微粒子を用いるのが一般的であった。シリカ粒子が使用される理由としては、得られたハードコートフィルムの白色度を低く抑えることができる上、硬化不足による耐擦傷性の低下をもたらさないことなどが挙げられる。
【０００３】
一方、透明基板上に、屈折率１.４０〜１.６０の樹脂ビーズと電離放射線硬化型組成物から構成される防眩層が形成された防眩フィルムが提案されている。例えば、特許文献１では、防眩性を発現する凹凸を形成するために塗膜の膜厚以上の粒径の有機フィラーによる防眩性フィルムが提案されているが、防眩性を高めるために凹凸を大きくするとヘーズ値が上昇し、像鮮明度が下がるという問題があった。それを改善するために、特許文献２では、防眩性を発現する凹凸形成用の塗膜の膜厚以上の粒径の有機フィラー添加量を低減し、塗膜の膜厚以下の粒径の有機フィラーを添加することで、バランスのとれた防眩性フィルムを作製することが提案されている。
しかしながら、実際には上記のような方法では光学物性的なバランスをとることはできても、使用微粒子の粒径のばらつきにより、凹凸が存在しない箇所が現れ、全面で防眩性が得られなくなる。
【０００４】
他方、防眩性ハードコートフィルムは、一般に表面抵抗率が１×１０13Ω/□より大きいために、周囲に帯電した埃や塵等が防眩性ハードコートフィルムに対して電気的に付着しやすいという問題が見られる。そこで表面抵抗率を低下させるために例えば四級アンモニウム塩のようなカチオン性基を有する有機系帯電防止剤や、ＩＴＯ、アンチモン酸錫のような無機系帯電防止剤が用いられてきた。しかしながら、カチオン性基を有する帯電防止剤はシリカ微粒子と混合するとゲル化してしまうため同時に用いることができない。また無機系帯電防止剤を用いた場合、透明性、透過率が著しく低下するため、光学フィルムとして用いるには不利である。
【先行技術文献】
【特許文献】
【０００５】
【特許文献１】特開平６−１８７０６号公報
【特許文献２】特許第３５０７３４４号公報
【発明の概要】
【発明が解決しようとする課題】
【０００６】
本発明は、このような状況下になされたもので、高精細な防眩性及び埃の付着を防止する帯電防止性能を安定的に付与し得ると共に、耐擦傷性に優れ、各種ディスプレイに好適に用いられる防眩性帯電防止ハードコートフィルム、及びこの防眩性帯電防止ハードコートフィルムを用いた偏光板を提供することを目的とする。
【課題を解決するための手段】
【０００７】
本発明者らは、前記目的を達成するために鋭意研究を重ねた結果、下記の知見を得た。
ハードコート層形成材料として、活性エネルギー線硬化型化合物と、シリカ微粒子と、導電性有機高分子化合物とを所定の割合で含むと共に、さらに有機微粒子を含有するものを用いて、透明プラスチックフィルムの表面にハードコート層を形成することにより、前記の目的に適合し得る防眩性帯電防止ハードコートフィルムが得られることを見出した。
本発明は、かかる知見に基づいて完成したものである。
【０００８】
すなわち、本発明は、
［１］透明プラスチックフィルムの表面に、ハードコート層形成材料を用いて形成されたハードコート層を有し、かつ前記ハードコート層形成材料が、（Ａ）活性エネルギー線硬化型化合物と、その１００質量部に対して、（Ｂ）シリカ微粒子１〜５０質量部及び（Ｃ）導電性有機高分子化合物１〜３０質量部を含有すると共に、（Ｄ）有機微粒子を含有することを特徴とする防眩性帯電防止ハードコートフィルム、
［２］（Ｄ）有機微粒子の含有量が、（Ａ）成分１００質量部に対して、１〜１０質量部である上記[１]項に記載の防眩性帯電防止ハードコートフィルム、
［３］（Ｂ）シリカ微粒子の平均粒径が１〜１００ｎｍであり、（Ｄ）有機微粒子の平均粒径が１〜１０μｍである上記[１]又は[２]項に記載の防眩性帯電防止ハードコートフィルム、
［４］ハードコート層の表面抵抗率が１×１０13Ω／□以下である上記[１]〜[３]項のいずれかに記載の防眩性帯電防止ハードコートフィルム、
［５］全光線透過率が８５％以上である上記[１]〜[４]項のいずれかに記載の防眩性帯電防止ハードコートフィルム、
［６］像鮮明度の５クシ合計値が２５０以上である上記[１]〜[５]項のいずれかに記載の防眩性帯電防止ハードコートフィルム、
［７］全ヘーズ値−内部ヘーズ値が２％以下である上記[１]〜[６]項のいずれかに記載の防眩性帯電防止ハードコートフィルム、及び
［８］上記[１]〜[７]項のいずれかに記載の防眩性帯電防止ハードコートフィルムを形成した面の反対側の面を偏光子に貼合してなる偏光板、
を提供するものである。
【発明の効果】
【０００９】
本発明によれば、高精細な防眩性及び埃の付着を防止する帯電防止性能を安定的に付与し得ると共に、耐擦傷性に優れ、各種ディスプレイに好適に用いられる防眩性帯電防止ハードコートフィルム、及びこの防眩性帯電防止ハードコートフィルムを用いた偏光板を提供することができる。
【図面の簡単な説明】
【００１０】
【図１】偏光板の１例の構成を示す斜視図である。
【図２】本発明の偏光板の１例の構成を示す断面模式図である。
【発明を実施するための形態】
【００１１】
まず、本発明の防眩性帯電防止ハードコートフィルムについて説明する。
本発明の防眩性帯電防止ハードコートフィルムは、透明プラスチックフィルムの表面に、ハードコート層形成材料を用いて形成されたハードコート層を有するものであって、前記ハードコート層形成材料が、下記の組成を有することを特徴とする。
【００１２】
［ハードコート層形成材料］
本発明におけるハードコート層形成材料は、（Ａ）活性エネルギー線硬化型化合物と、その１００質量部に対して、（Ｂ）シリカ微粒子１〜５０質量部及び（Ｃ）導電性有機高分子化合物１〜３０質量部を含有すると共に、（Ｄ）有機微粒子を含有する。
（（Ａ）活性エネルギー線硬化型化合物）
前記ハードコート層形成材料において、（Ａ）成分として用いられる活性エネルギー線硬化型化合物には、多官能性(メタ)アクリレート系モノマー及び／又は(メタ)アクリレート系プレポリマーが必須成分として含まれる。
なお、本発明において、活性エネルギー線とは、電磁波又は荷電粒子線の中でエネルギー量子を有するもの、すなわち、紫外線や電子線などを指す。
【００１３】
＜活性エネルギー線硬化型化合物の種類＞
本発明においては、活性エネルギー線硬化型化合物として、多官能性(メタ)アクリレート系モノマー及び／又は(メタ)アクリレート系プレポリマーが用いられる。
前記多官能性(メタ)アクリレート系モノマーとしては、例えば１,４−ブタンジオールジ(メタ)アクリレート、１,６−ヘキサンジオールジ(メタ)アクリレート、ネオペンチルグリコールジ(メタ)アクリレート、ポリエチレングリコールジ(メタ)アクリレート、ヒドロキシピバリン酸ネオペンチルグリコールジ(メタ)アクリレート、ジシクロペンタニルジ(メタ)アクリレート、カプロラクトン変性ジシクロペンテニルジ(メタ)アクリレート、エチレンオキシド変性リン酸ジ(メタ)アクリレート、アリル化シクロヘキシルジ(メタ)アクリレート、イソシアヌレートジ(メタ)アクリレート、トリメチロールプロパントリ(メタ)アクリレート、ジペンタエリスリトールトリ(メタ)アクリレート、プロピオン酸変性ジペンタエリスリトールトリ(メタ)アクリレート、ペンタエリスリトールトリ(メタ)アクリレート、プロピレンオキシド変性トリメチロールプロパントリ(メタ)アクリレート、トリス(アクリロキシエチル)イソシアヌレート、プロピオン酸変性ジペンタエリスリトールペンタ(メタ)アクリレート、ジペンタエリスリトールヘキサ(メタ)アクリレート、カプロラクトン変性ジペンタエリスリトールヘキサ(メタ)アクリレートなどの多官能性(メタ)アクリレートが挙げられる。これらのモノマーは１種用いてもよいし、２種以上を組み合わせて用いてもよい。
【００１４】
一方、前記(メタ)アクリレート系プレポリマーとしては、例えばポリエステルアクリレート系、エポキシアクリレート系、ウレタンアクリレート系、ポリオールアクリレート系などが挙げられる。ここで、ポリエステルアクリレート系プレポリマーとしては、例えば多価カルボン酸と多価アルコールの縮合によって得られる両末端に水酸基を有するポリエステルオリゴマーの水酸基を(メタ)アクリル酸でエステル化することにより、あるいは、多価カルボン酸にアルキレンオキシドを付加して得られるオリゴマーの末端の水酸基を(メタ)アクリル酸でエステル化することにより得ることができる。
エポキシアクリレート系プレポリマーは、例えば、比較的低分子量のビスフェノール型エポキシ樹脂やノボラック型エポキシ樹脂のオキシラン環に、(メタ)アクリル酸を反応しエステル化することにより得ることができる。ウレタンアクリレート系プレポリマーは、例えば、ポリエーテルポリオールやポリエステルポリオールとポリイソシアネートの反応によって得られるポリウレタンオリゴマーを、(メタ)アクリル酸でエステル化することにより得ることができる。さらに、ポリオールアクリレート系プレポリマーは、ポリエーテルポリオールの水酸基を(メタ)アクリル酸でエステル化することにより得ることができる。これらのプレポリマーは１種用いてもよいし、２種以上を組み合わせて用いてもよく、また、前記多官能性(メタ)アクリレート系モノマーと併用してもよい。
なお、本発明において、(メタ)アクリレートとは、アクリレート及びメタクリレートの両方を指し、他の類似用語も同様である。
【００１５】
（（Ｂ）シリカ微粒子）
当該ハードコート層形成材料において、（Ｂ）成分として用いられるシリカ微粒子は、平均粒径が１〜１００ｎｍ程度のコロイド状シリカ微粒子であって、このようなシリカ微粒子をハードコート層に含有することにより、高精細な防眩性が付与される。シリカ微粒子は、上記活性エネルギー線硬化型化合物等に比較して比重が大きい。そのため、ハードコート層中にシリカ微粒子を添加することにより、ハードコート層全体の比重を大きくすることができる。その結果、後述の有機微粒子とその他のハードコート層形成用組成物との比重差が大きくなり、ハードコート層の乾燥前の塗膜中において有機微粒子が表層部に浮遊するものと推定される。従って、本発明の防眩性フィルムは、ハードコート層の膜厚が有機微粒子の平均粒径より大きくともハードコート層表面に高精細化に最も適した程度の凹凸を形成できるものと推定する。さらに、シリカ微粒子がナノオーダーのコロイド状シリカであれば、活性エネルギー線硬化型化合物中への分散性に優れると共に、光の内部散乱等も抑えることができると推定されるため、高精細化において特に好ましいものとなる。
なお、このシリカ微粒子の平均粒径は、コールター・カウンター法によって測定することができる。
このシリカ微粒子の含有量は、高精細な防眩性を付与する観点から、前記（Ａ）成分１００質量部に対して、１〜５０質量部を要し、好ましくは３〜４０質量部、より好ましくは５〜３０質量部である。
【００１６】
（（Ｃ）導電性有機高分子化合物）
本発明において、（Ｃ）導電性有機高分子化合物をハードコート層形成材料中に含有させることにより、防眩性ハードコートフィルムの高精細化を阻害することなくハードコート層に帯電防止性を付与することができる。さらに、（Ｃ）導電性有機高分子化合物は、後述の（Ｄ）有機微粒子の表面と作用することによりハードコート層形成材料中での有機微粒子の分散性向上にも寄与しているものと推定され、得られるハードコート層表面の凹凸の均一化を促進する。
当該ハードコート層形成材料において、（Ｃ）成分として用いられる導電性有機高分子化合物としては、導電性を有し、適当な溶媒に溶解又は分散し得る高分子化合物であればよく、特に制限されず、例えばトランス型ポリアセチレン、シス型ポリアセチレン、ポリジアセチレンなどのポリアセチレン系；ポリ(ｐ−フェニレン)やポリ(ｍ−フェニレン)などのポリ(フェニレン)系；ポリチオフェン、ポリ(３−アルキルチオフェン)、ポリ(３−チオフェン−β−エタンスルホン酸)、ポリアルキレンジオキシチオフェンとポリスチレンスルホネートとの混合物などのポリチオフェン系；ポリアニリン、ポリメチルアニリン、ポリメトキシアニリンなどのポリアニリン系；ポリピロール、ポリ３−メチルピロール、ポリ３−オクチルピロールなどのポリピロール系；ポリ(ｐ−フェニレンビニレン)などのポリ(フェニレンビニレン)系；ポリ(ビニレンスルフィド)系；ポリ(ｐ−フェニレンスルフィド)系；ポリ(チエニレンビニレン)系化合物などが用いられる。これらの中で、性能及び入手の容易さなどの観点から、ポリチオフェン系、ポリアニリン系及びポリピロール系化合物が好ましく、着色性、導電性の観点から、ポリチオフェン系化合物がより好ましい。
これらの導電性有機高分子化合物は、帯電防止性能を良好なものとするために、従来公知のドーピング剤を適宜加えることができる。ポリチオフェンの場合、ドーピング剤としては、例えば塩化リチウム、脂肪族カルボン酸リチウム、テトラシアノキノリン、ポリスチレンスルホン酸などが挙げられる。このようなドーピング剤を含むポリチオフェンとしては、例えば３,４−エチレンジオキシチオフェンを、高分子量ポリスチレンスルホン酸中で重合してなるポリ(３,４−エチレンジオキシチオフェン)［信越ポリマー(株)製「ポリチオフェンコート」］を挙げることができる。
【００１７】
前記の導電性有機高分子化合物は、１種を単独で用いてもよく、２種以上を組み合わせて用いてもよい。また、その含有量は、ハードコート層の帯電防止性能、その他の性能及び経済性などの観点から、前記（Ａ）成分１００質量部に対して、１〜３０質量部であることを要し、好ましくは３〜２５質量部、より好ましくは５〜２０質量部である。
また、本発明の目的が損なわれない範囲で、他の導電性化合物と適宜併用することもできる。
【００１８】
（（Ｄ）有機微粒子）
当該ハードコート層形成材料において、（Ｄ）成分として用いられる有機微粒子としては、例えばシリコーン系微粒子、メラミン系樹脂微粒子、アクリル系樹脂微粒子（例えば、ポリメチルメタクリレート樹脂微粒子（以下、ＰＭＭＡ微粒子と称する場合がある。）などが挙げられる）、アクリル−スチレン系共重合体微粒子、ポリカーボネート系微粒子、ポリエチレン系微粒子、ポリスチレン系微粒子、ベンゾグアナミン系樹脂微粒子などが挙げられる。これらは、球状であって粒度分布の狭いものが好ましい。この有機微粒子の平均粒径は、防眩性能の観点から、１〜１０μｍであることが好ましく、粒度分布はコールター・カウンター法で測定した平均粒径の±２μｍ以内の範囲の重量分率が７０％以上であるものが好ましい。
【００１９】
本発明においては、この（Ｄ）成分の有機微粒子は１種を単独で用いてもよいし、２種以上を組み合わせて用いてもよく、また、その含有量は、防眩性能の観点から、前述した（Ａ）成分１００質量部に対して、好ましくは１〜１０質量部、より好ましくは３〜８質量部である。
【００２０】
（光重合開始剤）
当該ハードコート層形成材料には、所望により光重合開始剤を含有させることができる。この光重合開始剤としては、例えばベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２,２−ジメトキシ−２−フェニルアセトフェノン、２,２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−[４−(メチルチオ)フェニル]−２−モルフォリノ−プロパン−１−オン、４−(２−ヒドロキシエトキシ)フェニル−２(ヒドロキシ−２−プロピル)ケトン、ベンゾフェノン、ｐ−フェニルベンゾフェノン、４,４'−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２,４−ジメチルチオキサントン、２,４−ジエチルチオキサントン、ベンジルジメチルケタール、アセトフェノンジメチルケタール、ｐ−ジメチルアミノ安息香酸エステルなどが挙げられる。
これらは１種用いてもよいし、２種以上を組み合わせて用いてもよく、また、その含有量は、全活性エネルギー線硬化型化合物１００質量部に対して、通常０.２〜１０質量部の範囲で選ばれる。
【００２１】
（ハードコート層形成材料の調製）
当該ハードコート層形成材料は、必要に応じ、適当な溶媒中に前述した（Ａ）成分の活性エネルギー線硬化型化合物、（Ｂ）成分のシリカ微粒子、（Ｃ）成分の導電性有機高分子化合物、（Ｄ）成分の有機微粒子、及び所望により用いられる光重合開始剤や各種添加成分、例えば酸化防止剤、紫外線吸収剤、（近）赤外線吸収剤、シラン系カップリング剤、光安定剤、レベリング剤、帯電防止剤、消泡剤などを、それぞれ所定の割合で加え、溶解又は分散させることにより、調製することができる。
この際用いる溶媒としては、例えばヘキサン、ヘプタンなどの脂肪族炭化水素、トルエン、キシレンなどの芳香族炭化水素、塩化メチレン、塩化エチレンなどのハロゲン化炭化水素、メタノール、エタノール、プロパノール、ブタノールなどのアルコール、アセトン、メチルエチルケトン、２−ペンタノン、イソホロン、シクロヘキサノンなどのケトン、酢酸エチル、酢酸ブチルなどのエステル、エチルセロソルブなどのセロソルブ系溶剤などが挙げられる。
このようにして調製されたハードコート層形成材料の濃度、粘度としては、コーティング可能なものであればよく、特に制限されず、状況に応じて適宜選定することができる。
【００２２】
［透明プラスチックフィルム］
本発明の防眩性帯電防止ハードコートフィルムにおいては、透明プラスチックフィルムの表面に、前述のようにして調製したハードコート層形成材料を用いて、ハードコート層を形成する。
前記の透明プラスチックフィルムについては特に制限はなく、従来光学用ハードコートフィルムの基材として公知のプラスチックフィルムの中から適宜選択して用いることができる。このようなプラスチックフィルムとしては、例えば、ポリエチレンテレフタレート、ポリブチレンテレフタレート、ポリエチレンナフタレートなどのポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等のプラスチックフィルムを挙げることができる。
【００２３】
これらのプラスチックフィルムは、着色されていてもよいし、無着色のものでもよく、用途に応じて適宜選択すればよい。例えば液晶表示体の保護用として用いる場合には、無色透明のフィルムが好適である。
これらのプラスチックフィルムの厚さは特に制限はなく、状況に応じて適宜選定されるが、通常１５〜３００μｍ、好ましくは３０〜２００μｍの範囲である。また、このプラスチックフィルムは、その表面に設けられる層との密着性を向上させる目的で、所望により片面又は両面に、酸化法や凹凸化法などにより表面処理を施すことができる。上記酸化法としては、例えばコロナ放電処理、プラズマ処理、クロム酸処理（湿式）、火炎処理、熱風処理、オゾン・紫外線照射処理などが挙げられ、また、凹凸化法としては、例えばサンドブラスト法、溶剤処理法などが挙げられる。これらの表面処理法はプラスチックフィルムの種類に応じて適宜選ばれるが、一般にはコロナ放電処理法が効果及び操作性などの面から、好ましく用いられる。また、プライマー層を設けることもできる。
【００２４】
［ハードコート層の形成］
前記透明プラスチックフィルムの表面に、前記ハードコート層形成材料を、従来公知の方法、例えばバーコート法、ナイフコート法、ロールコート法、ブレードコート法、ダイコート法、グラビアコート法などを用いて、コーティングして塗膜を形成させ、乾燥後、これに活性エネルギー線を照射して該塗膜を硬化させることにより、ハードコート層が形成される。
活性エネルギー線としては、例えば紫外線や電子線などが挙げられる。上記紫外線は、高圧水銀ランプ、無電極ランプ、メタルハライドランプ、キセノンランプなどで得られ、照射量は、通常１００〜５００ｍＪ／ｃｍ2であり、一方電子線は、電子線加速器などによって得られ、照射量は、通常１５０〜３５０ｋＶである。この活性エネルギー線の中では、特に紫外線が好適である。なお、電子線を使用する場合は、光重合開始剤を添加することなく、硬化膜を得ることができる。
このようにして形成されたハードコート層の厚さは、良好な防眩性、及びハードコート層の硬化収縮によってハードコートフィルムがカールすることを防止する観点から、好ましくは１〜２０μｍ、より好ましくは２〜１０μｍ、さらに好ましくは３〜７μｍである。
【００２５】
［防眩性帯電防止ハードコートフィルム］
このようにして得られた本発明の防眩性帯電防止ハードコートフィルムは、下記の光学特性を有している。
（ヘーズ値）
ここで、内部ヘーズ値とはハードコート層の内部散乱に起因するヘーズ値を表し、外部ヘーズ値とはハードコート層の表層部における外部散乱に起因するヘーズ値を表し、全ヘーズ値とはハードコート層の内部散乱と外部散乱の両方に起因するヘーズ値を表す。
本発明の防眩性帯電防止ハードコートフィルムのハードコート層の全ヘーズ値は、通常２０％以下であって、「全ヘーズ値−内部ヘーズ値」（すなわち、外部ヘーズ値）の値は、好ましくは２％以下、より好ましくは１.５％以下である。全ヘーズ値及び外部ヘーズ値の値が上記範囲にあれば、白茶けやコントラストの低下が低減されると共に、高い像鮮明度と適度の防眩性を兼ね備えている。
【００２６】
＜内部ヘーズ値、外部ヘーズ値及び全ヘーズ値の測定＞
本発明の防眩性帯電防止ハードコートフィルムのハードコート層の全ヘーズ値、内部ヘーズ値、及び外部ヘーズ値は次の手法により測定される。
ＪＩＳ Ｋ ７１３６に準拠して、防眩性帯電防止ハードコートフィルムのヘーズ値及びそのハードコートフィルムに用いられる透明プラスチックフィルム単独のヘーズ値を測定する。
前記防眩性帯電防止ハードコートフィルムのヘーズ値から前記透明プラスチックフィルム単独のヘーズ値を差し引いた値をハードコート層の全ヘーズ値とする。
次に、厚さ５０μｍの透明フィルム上に厚さ２０μｍの粘着層が設けられた透明粘着シートを、防眩性帯電防止ハードコートフィルムのハードコート層側に貼付して内部ヘーズ値算出用試料とする。該透明粘着シートのヘーズ値、及び内部ヘーズ値算出用試料のヘーズ値をＪＩＳ Ｋ ７１３６に準拠して測定する。
そして、内部ヘーズ値算出用試料のヘーズ値から前記透明粘着シートのヘーズ値及び透明プラスチックフィルム単独のヘーズ値を差し引いた値を防眩性ハードコートフィルムのハードコート層の内部ヘーズ値とする。
さらに、前記全ヘーズ値から前記内部ヘーズ値を差し引いた値をハードコート層の外部ヘーズ値とする。
なお、前記透明粘着シートのヘーズ値は、前述のとおり計算の過程で差し引きされるため、内部ヘーズ値及び全ヘーズ値に直接の影響を与えないので、特に制限されないが、測定精度を高める観点から１５％未満のヘーズ値のものを用いることが好ましい。また、同様の観点から前記透明粘着シートの全光線透過率は８５％以上であることが好ましい。
（６０°鏡面光沢度）
本発明の防眩性帯電防止ハードコートフィルムの６０°鏡面光沢度は、グロスメーターを使用し、ＪＩＳ Ｋ ７１０５に準拠して測定する。該ハードコートフィルムのハードコート層側の６０°鏡面光沢度は、通常１３０以下であり、好ましくは８０〜１３０、より好ましくは９０〜１３０である。
（全光線透過率）
本発明の防眩性帯電防止ハードコートフィルムの全光線透過率は、通常８５％以上であり、８８％以上が好ましく、より好ましくは９０％以上である。全光線透過率が８５％未満では透明性が不十分となるおそれがある。
なお、全光線透過率は、ＪＩＳ Ｋ ７３６１−１に準拠して測定した値である。
（像鮮明度の５クシ合計値）
表示画質、すなわち視認性の指標として像鮮明度の５クシ合計値が用いられる。この値が２５０以上であれば十分に良好な表示画質（視認性）が得られ、高精細な防眩性が付与される。なお、ハードコートフィルムの像鮮明度の５クシ合計値は、ＪＩＳ Ｋ ７３７４:２００７に準拠して測定により求めることができる。
なお、前記光学特性の具体的な測定方法については、後で説明する。
【００２７】
本発明の防眩性帯電防止ハードコートフィルムにおいては、ハードコート層側表面の表面抵抗率は、帯電防止性能の観点から、１×１０13Ω／□以下であることが好ましく、１×１０12Ω／□未満であることがより好ましい。
なお、上記表面抵抗率の測定は、後で説明する。
【００２８】
本発明の防眩性帯電防止ハードコートフィルムにおいては、ハードコート層表面の算術平均粗さＲａは、通常０.００５〜０.３００μｍ程度である。該Ｒａが上記範囲にあれば、高精細でち密な凹凸となるので、良好な像鮮明度が得られる。該Ｒａの好ましい値は、０.０１０〜０.２５０μｍである。
なお、前記算術平均粗さＲａは、ＪＩＳ Ｂ ６０１−１９９４に準拠して測定した値である。
【００２９】
（その他機能層）
本発明の防眩性帯電防止ハードコートフィルムにおいては、必要により、ハードコート層上に、反射防止性を付与させるなどの目的で低屈折率層、例えばシロキサン系被膜、フッ素系被膜などを設けることができる。この場合、該低屈折率層の厚さは、０.０５〜１μｍ程度が適当である。この低屈折率層を設けることにより、太陽光、蛍光灯などによる反射から生じる画面の映り込みが解消され、また、表面の反射率を抑えることで、全光線透過率が上がり、透明性が向上する。なお、低屈折率層の種類によっては、さらに帯電防止性の向上を図ることができる。
【００３０】
（粘着剤層）
本発明の防眩性帯電防止ハードコートフィルムにおいては、透明プラスチックフィルムのハードコート層とは反対側の面に、液晶表示体などの被着体に貼着させるための粘着剤層を形成させることができる。この粘着剤層を構成する粘着剤としては、光学用途に適した、例えばアクリル系粘着剤、ウレタン系粘着剤、シリコーン系粘着剤が好ましく用いられる。この粘着剤層の厚さは、通常５〜１００μｍ、好ましくは１０〜６０μｍの範囲である。
さらに、この粘着剤層の上に、必要に応じて剥離シートを設けることができる。この剥離シートとしては、例えばポリエチレンテレフタレート、ポリプロピレンなどの各種プラスチックフィルムに、シリコーン樹脂などの剥離剤を塗付したものなどが挙げられる。この剥離シートの厚さについては特に制限はないが、通常２０〜１５０μｍ程度である。
このような粘着剤層を形成した防眩性帯電防止ハードコートフィルムは、ＣＲＴ、ＬＣＤ、ＰＤＰなどのディスプレイに対して、防眩性能や耐擦傷性能、帯電防止性能などを付与する部材として好適に用いられ、特にＬＣＤなどにおける偏光板貼付用として好適である。
【００３１】
本発明の防眩性帯電防止ハードコートフィルムにおいては、必要に応じて、透明プラスチックフィルムのハードコート層が形成されていない側の面に、別のハードコート層を積層することができる。両方のハードコート層は、それぞれのハードコート層形成材料が同一のものであってもよいし、異なるものであってもよい。
【００３２】
［偏光板］
本発明はまた、前述した本発明の防眩性帯電防止ハードコートフィルムのハードコート層形成面の反対側の面を偏光子に貼合してなる偏光板をも提供する。
ＬＣＤにおける液晶セルは一般に配向層を形成した２枚の透明電極基板を、その配向層を内側にして、スペーサにより所定の間隙になるように配置し、その周辺をシールして該間隙に液晶材料を挟持させると共に、上記２枚の透明電極基板の外側表面に、それぞれ粘着剤層を介して偏光板が配設された構造を有している。
図１は、粘着剤層が設けられた偏光板（以下、粘着剤層付き偏光板と称する場合がある。）の１例の構成を示す斜視図である。この図で示されるように、該粘着剤層付き偏光板１０は、一般的には、ポリビニルアルコール系偏光子１の両面に、トリアセチルセルロース（ＴＡＣ）フィルム２及び２'を貼り合わせた３層構造の偏光板６、そして、その片面（ＴＡＣフィルム２側）には液晶セルなどの光学部品に貼着するための粘着剤層３が形成され、さらに、この粘着剤層３には、剥離シート４が貼着されている。また、この粘着剤層付き偏光板１０の該粘着剤層３と反対側の面には、通常表面保護フィルム５が設けられている。
本発明の粘着剤層付き偏光板１０は、偏光子の両面に設けられたＴＡＣフィルムのうち、一方のＴＡＣフィルム若しくは両方のＴＡＣフィルムに上述した本発明に係わるハードコート層が設けられたものである。図１に示すように粘着剤層付き偏光板１０に粘着剤層３、剥離シート４及び表面保護フィルム５が設けられている場合は、特に表面保護フィルム５側のＴＡＣフィルム２'側に本発明に係わるハードコート層が設けられる。
【００３３】
本発明の偏光板を含有する粘着剤層付き偏光板を製造する方法としては、例えば以下に示す操作を行うことでできる。
なお、図２は、本発明の偏光板を含有する粘着剤層付き偏光板３０の１例の構成を示す断面模式図である。
まず、基材の透明プラスチックフィルムとしてＴＡＣフィルムのような光学異方性のないフィルム１２'を用い、その一方の面に本発明に係わるハードコート層１３を形成し、防眩性帯電防止ハードコートフィルム１４とする。次に、偏光子１１の片面にハードコート層１３の形成されていないＴＡＣフィルム１２を、反対面に前記防眩性帯電防止ハードコートフィルム１４を、接着剤層１５、１５'を用いて積層する。透明プラスチックフィルムにＴＡＣフィルムを使用する場合、接着剤による積層で密着性を向上させるには、前述した表面処理の他けん化処理なども行うことができる。
これにより、防眩性能と耐擦傷性能及び帯電防止性能に優れる偏光板２０が得られる。偏光板２０も必要に応じて、ハードコート層１３の設けられる面に、前記図１に示す剥離可能な表面保護フィルム５や、その反対面に液晶セル等の光学部品に貼付するための粘着剤層１６や剥離シート１７が設けられてもよい。
本発明の偏光板は、ＬＣＤにおける液晶セル用を始め、光量調整用、偏光干渉応用装置用、光学的欠陥検出器用などとして用いることができる。
【実施例】
【００３４】
次に、本発明を実施例により、さらに詳細に説明するが、本発明は、これらの例により、なんら限定されるものではない。
なお、ハードコート層形成材料におけるシリカ微粒子及び有機微粒子の平均粒径、並びにハードコートフィルムの性能は、下記の方法に従って求めた。
＜ハードコート層形成材料＞
（１）シリカ微粒子の平均粒径
コールター・カウンター法により測定した。
（２）有機微粒子の平均粒径
コールター・カウンター法により測定した。
（３）有機微粒子の屈折率
有機微粒子のモノマーの組成に基づき含有モノマーの屈折率と含有質量比から平均屈折率を算出する。
【００３５】
＜ハードコートフィルム＞
（４）内部ヘーズ値、全ヘーズ値及び外部ヘーズ値
明細書本文記載の方法に従い、機器として日本電色工業(株)製ヘーズメーター「ＮＤＨ−２０００」を用い、ハードコートフィルムの内部ヘーズ値、全ヘーズ値及び外部ヘーズ値を測定した。
（５）全光線透過率
日本電色工業(株)製ヘーズメーター「ＮＤＨ−２０００」を用い、ＪＩＳ Ｋ ７３６１−１に準拠して、ハードコートフィルムの全光線透過率を測定した。
（６）防眩性の評価
ハードコートフィルムをアクリル樹脂黒板［住友化学(株)製］にアクリル系粘着剤を介して貼り付けたサンプルを蛍光灯下にて目視にて観察し、下記の判定基準で防眩性を評価する。
○：蛍光灯の映り込み防止性が十分であり、かつ白茶けが少ない
×：蛍光灯の映り込み防止性が不十分である、又は蛍光灯の映り込み防止性は十分であるが、白茶けが大きく視認性に劣るもの
（７）６０°鏡面光沢度
日本電色社製グロスメーター「ＰＧ−１Ｍ」を使用し、ＪＩＳ Ｋ ７１０５に準拠して測定する。１３０以下が合格である。
（８）像鮮明度の５クシ合計値
スガ試験機(株)製写像性測定器「ＩＣＭ−１０Ｐ」を使用し、ＪＩＳ Ｋ ７３７４：２００７に準拠して測定する。５種類のスリット（スリット幅：０.１２５ｍｍ、０.２５ｍｍ、０.５ｍｍ、１ｍｍ及び２ｍｍ）の合計値を像鮮明度と表す。
（９）表面抵抗率
高抵抗率計［三菱化学(株)製、機種名「ハイレスタ・ＵＰ」］を用い、印加電圧１００Ｖにてハードコートフィルムの最表面の測定を行った。１×１０13Ω／□以下が合格である。
（１０）表面の算術平均粗さＲａ
表面粗さ測定機［(株)ミツトヨ製、機種名「ＳＶ３００００Ｓ４」］を用い、ＪＩＳ Ｂ ６０１−１９９４に準拠して測定する。
（１１）スチールウール硬度の評価（ＳＷ）
スチールウール＃００００を用いて、ハードコート層表面を１０往復擦傷させた（加重２００ｇ／ｃｍ2（１９.６ｋＮ／ｍ2））後、目視観察した。ハードコート層表面に傷が見られない場合を○、傷が見られる場合を×と評価した。
【００３６】
調製例１  ハードコート層用コート剤１
（Ａ）活性エネルギー線硬化型化合物含有組成物として、セイカビームＥＸＦ−Ｌ２０３（ＣＳ−１）［大日精化工業(株)製、固形分濃度７０質量％、単官能モノマーと多官能アクリレートを含有する活性エネルギー線硬化型化合物６５質量％、光重合開始剤５質量％、プロピレングリコールモノメチルアセテート３０質量％］１００質量部、及び（Ｂ）シリカ微粒子として、ＰＧＭ−ＳＴ［日産化学(株)製、固形分濃度３０質量％、シリカ微粒子（平均粒径１５ｎｍ）３０質量％、プロピレングリコールモノメチルエーテル７０質量％］１５質量部、(Ｃ）導電性有機高分子として、ＳＥＰＬＥＧＹＤＡ  ＳＡＳ−ＭＯ５［信越ポリマー(株)製、固形分濃度５質量％、ポリチオフェン５質量％、メチルエチルケトン９５質量％］１００質量部、（Ｄ）有機微粒子として、球状のＰＭＭＡ微粒子［積水化成品工業(株)製、平均粒径４.５μｍ、屈折率１.４９］５質量部を均一に混合し、固形分約３８質量％であるハードコート層用コート剤１を作製した。
【００３７】
調製例２  ハードコート層用コート剤２
（Ｃ）導電性有機高分子として、ＳＥＰＬＥＧＹＤＡ  ＳＡＳ−ＭＯ５［信越ポリマー(株)製、固形分濃度５質量％、ポリチオフェン５質量％、メチルエチルケトン９５質量％］１００質量部を２００質量部に変更した以外は、調製例１と同様にして、固形分約２８質量％であるハードコート層用コート剤２を作製した。
【００３８】
調製例３  ハードコート層用コート剤３
（Ｂ）シリカ微粒子として、ＰＧＭ−ＳＴ［日産化学(株)製、固形分濃度３０質量％、シリカ微粒子（平均粒径１５ｎｍ）３０質量％、プロピレングリコールモノメチルエーテル７０質量％］１５質量部をＰＧＭ−ＳＴ−Ｌ［日産化学(株)製、固形分濃度３０質量％、シリカ微粒子（平均粒径５０ｎｍ）３０質量％、プロピレングリコールモノメチルエーテル７０質量％］４５質量部に変更した以外は、調製例１と同様にして、固形分約３７質量％であるハードコート層用コート剤３を作製した。
【００３９】
調製例４  ハードコート層用コート剤４
（Ｂ）シリカ微粒子として、ＰＧＭ−ＳＴ［日産化学(株)製、固形分濃度３０質量％、シリカ微粒子（平均粒径１５ｎｍ）３０質量％、プロピレングリコールモノメチルエーテル７０質量％］１５質量部をＰＧＭ−ＳＴ−ＵＰ［日産化学(株)製、固形分濃度３０質量％、シリカ微粒子（平均粒径７０ｎｍ）３０質量％、プロピレングリコールモノメチルエーテル７０質量％］１５質量部に変更した以外は、調製例１と同様にして、固形分約３８質量％であるハードコート層用コート剤４を作製した。
【００４０】
調製例５  ハードコート層用コート剤５
（Ａ）活性エネルギー線硬化型化合物含有組成物として、セイカビームＥＸＦ−Ｌ２０３（ＣＳ−１）［大日精化工業(株)製、固形分濃度７０質量％、単官能モノマーと多官能アクリレートを含有する活性エネルギー線硬化型化合物６５質量％、光重合開始剤５質量％、プロピレングリコールモノメチルアセテート３０質量％］１００質量部、及び（Ｂ）シリカ微粒子として、ＰＧＭ−ＳＴ［日産化学(株)製、シリカ微粒子（平均粒径１５ｎｍ）３０質量％、プロピレングリコールモノメチルエーテル７０質量％］１５質量部、（Ｄ）有機微粒子として、球状のＰＭＭＡ微粒子［積水化成品工業(株)製、平均粒径４.５μｍ、屈折率１.４９］５質量部、希釈溶剤としてプロピレングリコールモノメチルエーテル１００質量部を均一に混合し、固形分約３６質量％であるハードコート層用コート剤５を作製した。
【００４１】
調製例６  ハードコート層用コート剤６
（Ｂ）シリカ微粒子として、ＰＧＭ−ＳＴ［日産化学(株)製、固形分濃度３０質量％、シリカ微粒子（平均粒径１５ｎｍ）３０質量％、プロピレングリコールモノメチルエーテル７０質量％］１５質量部を４.５質量部、（Ｃ）導電性有機高分子として、ＳＥＰＬＥＧＹＤＡ  ＳＡＳ−ＭＯ５［信越ポリマー(株)製、固形分濃度５質量％、ポリチオフェン５質量％、メチルエチルケトン９５質量％］１００質量部を４５０質量部に変更した以外は調製例１と同様にして、固形分約１８質量％であるハードコート層用コート剤６を作製した。
【００４２】
調製例７  ハードコート層用コート剤７
（Ａ）活性エネルギー線硬化型化合物含有組成物として、セイカビームＥＸＦ−Ｌ２０３（ＣＳ−１）［大日精化工業(株)製、固形分濃度７０質量％、単官能モノマーと多官能アクリレートを含有する活性エネルギー線硬化型化合物６５質量％、光重合開始剤５質量％、プロピレングリコールモノメチルアセテート３０質量％］１００質量部、及び（Ｃ）導電性有機高分子として、ＳＥＰＬＥＧＹＤ  ＳＡＳ−ＭＯ５［信越ポリマー(株)製、固形分濃度５質量％、ポリチオフェン５質量％、メチルエチルケトン９５質量％］１００質量部、（Ｄ）有機微粒子として、球状のＰＭＭＡ微粒子［積水化成品工業(株)製、平均粒径４.５μｍ、屈折率１.４９］５質量部を均一に混合し、固形分約３９質量％であるハードコート層用コート剤７を作製した。
【００４３】
調製例８  ハードコート層用コート剤８
（Ｂ）シリカ微粒子を［東ソー・シリカ製、商品名「ニップシールＳＳ５０Ｂ」、平均粒径２０００ｎｍ（２μｍ）］４.５質量部に変更した以外は、調製例１と同様にして、固形分約４０質量％であるハードコート層用コート剤８を作製した。
【００４４】
調製例９  ハードコート層用コート剤９
（Ｃ）導電性有機高分子として、ＳＥＰＬＥＧＹＤＡ  ＳＡＳ−ＭＯ５［信越ポリマー(株)製、固形分濃度５質量％、ポリチオフェン５質量％、メチルエチルケトン９５質量％］１００質量部をアンチモン酸錫［日産化学(株)製、「セルナックスＣＸ−Ｚ２１０ＩＰ−Ｆ２」、固形分濃度２０質量％、アンチモン酸錫２０質量％、イソプロピルアルコール８０質量％］１５０質量部に変更した以外は、調製例１と同様にして、固形分約４０質量％であるハードコート層用コート剤９を作製した。
【００４５】
調製例１０  ハードコート層用コート剤１０
（Ａ）活性エネルギー線硬化型化合物含有組成物として、セイカビームＥＸＦ−Ｌ２０３（ＣＳ−１）［大日精化工業(株)製、固形分濃度７０質量％、単官能モノマーと多官能アクリレートを含有する活性エネルギー線硬化型化合物６５質量％、光重合開始剤５質量％、プロピレングリコールモノメチルアセテート３０質量％］１００質量部、及び（Ｂ）シリカ微粒子として、ＰＧＭ−ＳＴ［日産化学(株)製、固形分濃度３０質量％、シリカ微粒子（平均粒径１５ｎｍ）３０質量％、プロピレングリコールモノメチルエーテル７０質量％］１５質量部、（Ｃ）導電性有機高分子として、ＳＥＰＬＥＧＹＤＡ  ＳＡＳ−ＭＯ５［信越ポリマー(株)製、固形分濃度５質量％、ポリチオフェン５質量％、メチルエチルケトン９５質量％］１００質量部を均一に混合し、固形分約３７質量％であるハードコート層用コート剤１０を作製した。
前記の調製例１〜１０で得られたハードコート層用コート剤１〜１０の性状を第１表に示す。
【００４６】
【表１】
2012048099.tif 000003
【００４７】
実施例１
厚さ１００μｍのポリエチレンテレフタレート（ＰＥＴ）フィルム［東洋紡績(株)製、コスモシャインＡ４３００］の表面に、調製例１で得たコート剤１を硬化膜厚が約６μｍになるようにマイヤーバーで塗工した。７０℃のオーブンで１分間乾燥させた後、高圧水銀ランプで２００ｍＪ／ｃｍ2の紫外線を照射し防眩性帯電防止ハードコートフィルムを作製した。
このハードコートフィルムの性能を第２表に示す。
【００４８】
実施例２
調製例２で得たコート剤２を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００４９】
実施例３
調製例３で得たコート剤３を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００５０】
実施例４
調製例４で得たコート剤４を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００５１】
実施例５
調製例８で得たコート剤８を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００５２】
比較例１
調製例５で得たコート剤５を硬化膜厚が約６μｍになるようにマイヤーバーで塗工した以外は、実施例１と同様の操作を行い防眩性ハードコートフィルムを作製した。
このハードコートフィルムの性能を第２表に示す。
【００５３】
比較例２
調製例６で得たコート剤６を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００５４】
比較例３
調製例７で得たコート剤７を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００５５】
比較例４
調製例９で得たコート剤９を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００５６】
比較例５
調製例１０で得たコート剤１０を硬化膜厚が約６μｍになるようにマイヤーバーで塗工した以外は、実施例１と同様の操作を行い防眩性帯電防止ハードコートフィルムを作製した。
このハードコートフィルムの性能を第２表に示す。
【００５７】
【表２】
2012048099.tif 000004
【００５８】
第１表及び第２表から、下記のことが分かる。
帯電防止性能については、実施例１〜５及び比較例２、３、５は、いずれも導電性化合物としてポリチオフェンを含むことから、表面抵抗率が１×１０12Ω／□未満であり、良好な帯電防止性能が付与されている。これに対して、比較例１は導電性化合物を含まないため、帯電防止性能は付与されておらず、比較例４は、導電性化合物としてアンチモン酸錫を含んでいるが、表面抵抗率が１×１０12Ω／□であり、ポリチオフェンに比べて帯電防止性能に劣る。
高精細な防眩性については、実施例１〜４は、いずれも防眩性は合格であり、かつ全光線透過率が８９％より高く、６０°鏡面光沢度が８０〜１３０の範囲にあり、しかも像鮮明度の５クシ合計値が２５０を超えていることから、高精細な防眩性を有している。これに対して、比較例３はシリカ微粒子を含まないために、また比較例５は球状有機微粒子を含まないために、いずれも６０°鏡面光沢度が１３０を超え、防眩性は不合格となっている。
また、実施例１と、そのハードコート形成材料から（Ｃ）導電性化合物を除いた比較例１を比較すると、比較例１は実施例１に比べ、算術平均粗さＲａが上昇し、像鮮明度と６０°鏡面光沢度が低下している。これより、（Ｃ）導電性化合物の添加が（Ｄ）有機微粒子の分散性向上に寄与していることが分かる。
【００５９】
実施例５は、シリカ微粒子として平均粒径が２０００ｎｍ（２μｍ）である大きなものを含んでいるために６０°鏡面光沢度が４０.５と低く、かつ像鮮明度の５クシ合計値も３０.３と低いことから、防眩性は合格であるが、高精細であるとは云えない。
比較例１、２及び４は、いずれも防眩性は合格であるが、像鮮明度の５クシ合計値が２５０未満であり、実施例１〜４のものに比べて高精細に劣る。また、比較例２はポリチオフェンの含有量が３４.７質量部と多く、比較例４は導電性化合物としてアンチモン酸錫を含むことから、全光線透過率が８５％未満であり、視認性に劣る。
【産業上の利用可能性】
【００６０】
本発明の防眩性帯電防止ハードコートフィルムは、高精細な防眩性及び埃の付着を防止する帯電防止性能を安定的に付与し得ると共に、耐擦傷性に優れ、ＣＲＴ、ＬＣＤ、ＰＤＰなどのディスプレイに対して、防眩性能、帯電防止性能及び耐擦傷性能などを付与する部材として好適に用いられ、特にＬＣＤなどにおける偏光板用として好適である。
【符号の説明】
【００６１】
１  ポリビニルアルコール系偏光子
２  ＴＡＣフィルム
２'  ＴＡＣフィルム
３  粘着剤層
４  剥離シート
５  表面保護フィルム
６  偏光板
１０  粘着剤層付き偏光板
１１  偏光子
１２  ＴＡＣフィルム
１２'  ＴＡＣフィルム
１３  ハードコート層
１４  防眩性帯電防止ハードコートフィルム
１５  接着剤層
１５'  接着剤層
１６  粘着剤層
１７  剥離シート
２０  偏光板
３０  粘着剤層付き偏光板
【図１】
2012048099.tif 000005
【図２】
2012048099.tif 000006